(57)【要約】【課題】  放射性セシウムで汚染された汚染水を効率よく浄化することができ、かつ生産性が高められた、放射性セシウム吸着材およびそれを用いた放射性汚染水の浄化方法を提供すること。【解決手段】  放射性セシウム吸着材およびそれを用いた放射性汚染水の浄化方法が開示されている。本発明の放射性セシウム吸着材は、パルプ繊維性基材にプルシアンブルーが付与されてなる。本発明によれば、放射性セシウムを含有する汚染水を効率よく浄化することができる。本発明の吸着材は、例えば、放射性セシウムで汚染された土壌中に含まれる汚染水の浄化に際しても目詰まりが起こりにくく、効率よく汚染水の浄化をすることができる。本発明はまた、古紙などの廃棄資源を活用することができ、それにより製造効率を一層高めることができ、かつより大量の生産にも適している。【選択図】  なし【特許請求の範囲】
【請求項１】
パルプ繊維性基材にプルシアンブルーが付与されてなる、放射性セシウム吸着材。
【請求項２】
前記基材が、古紙、陽イオン交換紙またはこれらの混合紙である、請求項１に記載の放射性セシウム吸着材。
【請求項３】
前記プルシアンブルーが、全体質量に対し、０．１質量％から５０質量％の割合で含有されている、請求項１または２に記載の放射性セシウム吸着材。
【請求項４】
前記放射性セシウムが、セシウム１３７およびセシウム１３４からなる群から選択される少なくとも１種の放射性物質である、請求項１から３のいずれかに記載の放射性セシウム吸着材。
【請求項５】
放射性セシウム吸着材の製造方法であって、
パルプ繊維性基材にプルシアンブルーを付与する工程、を包含する、方法。
【請求項６】
前記プルシアンブルーの前記基材への付与が、該プルシアンブルーを含む水溶液への該基材の浸漬によって行われる、請求項５に記載の方法。
【請求項７】
前記基材が、古紙、陽イオン交換紙またはこれらの混合紙である、請求項５または６に記載の方法。
【請求項８】
前記プルシアンブルーが、全体質量に対し、０．１質量％から５０質量％の割合で含有されている、請求項５から７のいずれかに記載の方法。
【請求項９】
前記放射性セシウムが、セシウム１３７およびセシウム１３４からなる群から選択される少なくとも１種の放射性物質である、請求項５から８のいずれかに記載の方法。
【請求項１０】
放射性セシウムで汚染された汚染水を浄化するための方法であって、請求項１から４のいずれかに記載の放射性セシウム吸着材を該汚染水と接触させる工程を包含する、方法。
【発明の詳細な説明】
【技術分野】
【０００１】
本発明は、放射性セシウム吸着材およびそれを用いた放射性汚染水の浄化方法に関し、より詳細には、放射性セシウムなどの放射性物質に汚染された水を効率よく浄化することができる、放射性セシウム吸着材およびそれを用いた放射性汚染水の浄化方法に関する。
【背景技術】
【０００２】
２０１１年にて発生した東日本大震災は、東北地方太平洋沖地震とそれに伴って発生した津波により、我が国に甚大な被害を引き起こした。
【０００３】
その中でも、福島県で発生した大量の放射性物質の拡散は、地域住民の長期避難を余儀なくされ、今なお深刻である。この放射性物質の拡散により東北地方の多くの場所で放射性物質による土壌汚染を引き起こし、放射性物質の除去が喫緊の大きな問題となっている。
【０００４】
特に、放射性物質で汚染された土壌は、雨水によって地域河川や地下水源をも汚染する。このような放射性物質で汚染された水（汚染水）の存在は、土壌汚染の問題とともに東北地域の復興を妨げる大きな要因とも言える。
【０００５】
当該汚染水の浄化において、従来より、青色顔料の一種であるプルシアンブルーが放射性セシウムの除去に有効であるとして、種々の放射性セシウム吸着材の研究開発が行われてきた。例えば、プルシアンブルーをポリエステル、ポリエチレンテレフタレート、ポリプロピレン、ポリアミドなどの不織布に担持させた製品等が市販されている。
【０００６】
しかし、このような従来の放射性セシウム吸着材では、土壌を一緒に含む汚染水の浄化において目詰まりを起こし易いなどの点で浄化効率の向上が所望されている。また、このような吸着材の製造において生産性の向上も所望されている。
【０００７】
汎用性に富み、製造効率が高められた効果的な放射性セシウム吸着材の登場が強く期待されている。
【発明の概要】
【発明が解決しようとする課題】
【０００８】
本発明は、上記問題の解決を課題とするものであり、その目的とするところは、放射性セシウムで汚染された汚染水を効率よく浄化することができ、かつ生産性が高められた、放射性セシウム吸着材およびそれを用いた放射性汚染水の浄化方法を提供することにある。
【課題を解決するための手段】
【０００９】
本発明は、パルプ繊維性基材にプルシアンブルーが付与されてなる、放射性セシウム吸着材である。
【００１０】
１つの実施態様では、上記基材は、古紙、陽イオン交換紙またはこれらの混合紙である。
【００１１】
１つの実施態様では、上記プルシアンブルーは、全体質量に対し、１質量％から５０質量％の割合で含有されている。
【００１２】
１つの実施態様では、上記放射性セシウムは、セシウム１３７およびセシウム１３４からなる群から選択される少なくとも１種の放射性物質である。
【００１３】
本発明はまた、放射性セシウム吸着材の製造方法であって、パルプ繊維性基材にプルシアンブルーを付与する工程、を包含する、方法である。
【００１４】
１つの実施態様では、上記プルシアンブルーの上記基材への付与は、該プルシアンブルーを含む水溶液への該基材の浸漬によって行われる。
【００１５】
１つの実施態様では、上記基材は、古紙、陽イオン交換紙またはこれらの混合紙である。
【００１６】
１つの実施態様では、上記プルシアンブルーは、全体質量に対し、０．１質量％から５０質量％の割合で含有されている。
【００１７】
１つの実施態様では、上記放射性セシウムは、セシウム１３７およびセシウム１３４からなる群から選択される少なくとも１種の放射性物質である。
【００１８】
本発明はまた、放射性セシウムで汚染された汚染水を浄化するための方法であって、上記放射性セシウム吸着材を該汚染水と接触させる工程を包含する、方法である。
【発明の効果】
【００１９】
本発明によれば、放射性セシウムを含有する汚染水を効率よく浄化することができる。本発明の吸着材は、例えば、放射性セシウムで汚染された土壌中に含まれる汚染水の浄化に際しても目詰まりが起こりにくく、効率よく汚染水の浄化をすることができる。本発明はまた、古紙などの廃棄資源を活用することができ、それにより製造効率を一層高めることができ、かつより大量の生産にも適している。
【図面の簡単な説明】
【００２０】
【図１】実施例１および２で得られた放射性セシウム吸着材、従来のプルシアンブルー担持不織布、またはコントロールで評価した、放射性セシウム汚染水に対する性能を比較するためのグラフであって、放射性セシウム１３７の１０時間累積放射能を計測した結果を示すグラフである。
【図２】実施例１および２で得られた放射性セシウム吸着材、従来のプルシアンブルー担持不織布、またはコントロールで評価した、放射性セシウム汚染水に対する性能を比較するためのグラフであって、放射性セシウム１３４の１０時間累積放射能を計測した結果を示すグラフである。
【発明を実施するための形態】
【００２１】
以下、本発明について詳述する。
【００２２】
本発明の放射性セシウム吸着材は、パルプ繊維性基材にプルシアンブルーが付与されてなる。
【００２３】
本発明の吸着材を構成するパルプ繊維性基材は、例えば、少なくとも８０質量％以上、好ましくは９５質量％以上、さらに好ましくは９８質量％以上の割合でパルプ繊維を含有する材料であり、例えばシート状の形態を有する。パルプ繊維性基材がシート状の形態を有する場合、本発明の放射性セシウム基材の厚みは特に限定されないが、例えば、０．０１ｍｍ〜１０ｍｍ、好ましくは０．１ｍｍ〜１ｍｍである。
【００２４】
パルプ繊維性基材は、好ましくは古紙、陽イオン交換紙またはこれらの組み合わせでなる混合紙である。陽イオン交換紙は、例えば、パルプ繊維にカルボキシメチルセルロースなどのセルロース繊維が適宜混合して抄紙することにより得ることができる。陽イオン交換紙におけるパルプ繊維の含有量は特に限定されないが、陽イオン交換紙の質量を基準として、例えば、０．１％〜５０％である。抄紙のための方法および手段は特に限定されず、当該分野において周知の方法かつ手段が使用され得る。
【００２５】
本発明の吸着材を構成するプルシアンブルー（Ｐｒｕｓｓｉａｎ  Ｂｌｕｅ；ＰＢ）は、フェロシアン化第２鉄に属し、例えば、以下の式（Ｉ）：
【００２６】
【化１】
2014176777.tif 000002
【００２７】
で表されるヘキサシアノ鉄（ＩＩ）酸化カリウム鉄（ＩＩ）であり、一般的には青色顔料として知られている。プルシアンブルーは、消化管に吸収されないコロイド状物質であり、毒性が低く、経口的にも使用することができ、セシウム、タリウムなどのある種の一価の陽イオンに対して結合することが知られている。
【００２８】
本発明において、プルシアンブルーは、所定の割合で上記パルプ繊維性基材に付与されている。プルシアンブルーの含有割合は、特に限定されないが、本発明の吸着材の全体質量に対し、好ましくは０．１質量％〜５０質量％、より好ましくは１質量％〜３０質量％である。プルシアンブルーの含有量が０．１質量％未満であると、汚染水に対し放射性セシウムを含む汚染水を効率的に浄化することが困難となる場合がある。プルシアンブルーの含有量が５０質量％を超えると、プルシアンブルーが吸着材より再離脱する割合が多くなる場合がある。
【００２９】
本発明において、上記プルシアンブルーのパルプ繊維性基材への付与は種々の方法が用いられ、例えば、（１）プルシアンブルーを含有する水溶液（以下、プルシアンブルー水溶液ということもある）への当該パルプ繊維性基材の浸漬、（２）パルプ繊維性基材へのプルシアンブルー水溶液の噴霧、（３）パルプ繊維性基材へのプルシアンブルー水溶液の塗布、（４）パルプ繊維性基材への公知の接着成分（接着剤等）を用いたプルシアンブルーの付着、または（５）これらの（１）〜（４）の２以上の組み合わせが用いられ得る。
【００３０】
ここで、上記プルシアンブルーのパルプ繊維性基材への付与の一例として、（１）プルシアンブルー水溶液への当該パルプ繊維性基材の浸漬について説明する。
【００３１】
プルシアンブルー水溶液は、水（例えば、水道水、イオン交換水、超純水、および電解水を包含する）に、所定量のプルシアンブルーを溶解または分散させることにより調製される。調製にあたり選択されるプルシアンブルー水溶液の濃度は、例えば、１ｇ／Ｌ〜３００ｇ／Ｌ、好ましくは１０ｇ／Ｌ〜１００ｇ／Ｌである。
【００３２】
プルシアンブルー水溶液は、上記プルシアンブルーによる放射性セシウムの吸着性能を阻害しない限りの成分かつ濃度で、プルシアンブルー以外に他の成分（例えば、放射性物質（例えば、放射性セシウム、放射性ヨウ素）に対して吸着性能を有する材料、ｐＨ調整剤などの他の添加剤）が含まれていてもよい。他の成分の含有量は、当業者によって適宜選択され得る。
【００３３】
プルシアンブルー水溶液への上記パルプ繊維性基材の浸漬において、パルプ繊維性基材とプルシアンブルー水溶液の浴比は特に限定されず、当業者によって適切な浴比が設定され得る。浸漬の際の浴温度も特に限定されない。例えば、室温で浸漬が行われてもよい。浸漬時間は、パルプ繊維性基材の厚み、プルシアンブルー水溶液の濃度、および浴温度によって変動するため、必ずしも限定されない。浸漬時間は、例えば、当業者によって適切な時間が設定され得る。なお、このようなプルシアンブルー水溶液への上記パルプ繊維性基材の浸漬は、例えば、古紙を叩解した水溶液に、プルシアンブルー水溶液を添加することにより簡単に行われるため、古紙の再生ラインをそのまま活用でき生産性を飛躍的に向上することができる。
【００３４】
所定の浸漬の後、プルシアンブルーが付与されたパルプ繊維性基材は、浸漬浴から取り出され乾燥が施される。
【００３５】
このようにして、本発明の、パルプ繊維性基材にプルシアンブルーが付与された、放射性セシウム吸着材を得ることができる。
【００３６】
本発明の放射性セシウム吸着材は、必要に応じて所定の大きさにカットされてもよい。
【００３７】
次に、本発明の放射性セシウム吸着材を用いて、放射性セシウムを含む汚染水を浄化するための方法について説明する。
【００３８】
汚染水の浄化にあたっては、上記本発明の放射性セシウム吸着材が該汚染水と接触させられる。
【００３９】
上記接触は、例えば、（１）汚染水を含む容器内に本発明の放射性セシウム吸着材を所定時間仕込む、（２）本発明の放射性セシウム吸着材をそのまま、または必要に応じて細かく切断し、カラム充填剤としてカラム内に充填して、その中に汚染水を通す、（３）本発明の放射性セシウム吸着材を一種の濾紙として用いて汚染水を濾過する、（４）上記（１）〜（３）を複数回行うおよび／または組み合わせる；などの方法を通じて行うことができる。このような接触に伴う操作の条件は、当業者が必要に応じて任意の条件を設定することができる。
【００４０】
このようにして放射性セシウムを含む汚染水から、放射性セシウムを効率良くかつ簡易に除去することができる。本発明の放射性セシウム吸着材では、吸着可能な放射性セシウムの種類は特に限定されない。すなわち、放射性セシウム１３７、放射性セシウム１３４およびこれらの組み合わせのいずれについても良好な吸着性能を発揮し得る。
【００４１】
汚染水を浄化した後、本発明の放射性セシウム吸着材は、必要に応じて乾燥する等の追加作業が行われてもよく、例えば、各地域、地方公共団体または国が定める廃棄ルールに則って廃棄が行われる。
【実施例】
【００４２】
以下、実施例により本発明をより具体的に説明するが、本発明はこれらの実施例により限定されるものではない。
【００４３】
（実施例１：ＰＢ交換紙の製造）
カルボキシメチルセルロース（日本製紙ケミカルズ社製「サンローズ（登録商標）Ｐ」）に、パルプ繊維（和光純薬工業株式会社製）を１０質量％の割合で混合した。次いで、この混合物を、繊維表面が充分に結合するように叩解した。その後、この混合物を水中に分散させて、希薄なパルプ繊維分散液を調製した。
【００４４】
このパルプ繊維分散液から、ナイロンネット（１００メッシュ）を用いて、抄紙した。次いで、得られた紙（基材）を不織布に挟み、余分な水分を除くために、ローラーを用いて充分に圧した。さらに、交換紙中に残存する自由水を取り除くために、６０℃のホットプレートで加熱することにより、交換紙を得た。なお、この交換紙は、カルボキシメチルセルロースを含有することにより、陽イオン交換基として、カルボキシメチル基を有するものであった。
【００４５】
次いで、この交換紙を、予め０．４７６質量％に調製したプルシアンブルー水溶液を含む浴中に浴比１：１００にて室温で３０分間浸漬した。浸漬後、交換紙を浴から取り出し、充分に液を切った後、風乾させることにより、放射性セシウム吸着材であるプルシアンブルー交換紙（ＰＢ交換紙）を得た。
【００４６】
（実施例２：ＰＢ紙の製造）
実施例１のカルボキシメチルセルロースおよびパルプ繊維を含む交換紙の代わりに、新聞古紙を用いたこと以外は、実施例１と同様にして、放射性セシウム吸着材であるプルシアンブルー紙（ＰＢ紙）を得た。
【００４７】
（実施例３：放射性セシウム１３７の吸着性能の評価）
２０１１年５月に福島県南相馬市で採取した土壌１ｋｇを篩に掛けた後、充分に混和し、２０ｇずつ量り取り、１２個のサンプルを準備した。当該サンプルを１群あたり３つのサンプルで構成される４群に分類した。
【００４８】
次いで、各サンプルのそれぞれに８０ｇの脱イオン水を添加し、充分に混和した。さらに１２時間かけて転倒混和し、その後、元に戻して３０分間放置した。各サンプルから上澄み部分を取り出し、これを３０００ｒｐｍで２０分間遠心分離した。その後、濾紙（アドバンテック東洋株式会社製Ｎｏ．１）を用いて余分な土壌・屑を除去した。
【００４９】
ここで、得られた濾液について、４群のうち３群については、各群に被験材料として、上記実施例１で得られたＰＢ交換紙、実施例２で得られたＰＢ紙、または市販のプルシアンブルー不織布（ＰＢ不織布）（大日精化工業株式会社製）を１ｇ添加した。残りの１群については対照水群として、何も被験材料を添加しなかった。その後、各サンプルの濾液について被験材料を３０分間浸漬した。
【００５０】
そして、当該サンプルから被験材料を充分絞りながら取り出し、新たな濾紙（アドバンテック東洋株式会社製Ｎｏ．１）を用いて濾過することにより、遊離したプルシアンブルーを除去し、濾過水のみを採取した。得られた濾過水を５０ｇずつ量り取った後に、ゲルマニウム半導体検出器（ＳＥＩＫＯ  ＥＧ＆Ｇ社製）を用いて、各サンプルにおける放射性セシウム１３７の１０時間の累積放射能を測定した。さらに、得られたサンプルの累積放射能について、各群（対照水群（比較例２）、ＰＢ紙群（実施例１）、ＰＢ交換紙群（実施例１）、ＰＢ不織布群（比較例１））の測定結果の平均値を算出した。
【００５１】
得られた結果を図１に示す。
【００５２】
図１に示すように、実施例１および２で得られたＰＢ交換紙およびＰＢ紙は放射性セシウム１３７を効率良く吸着していたことがわかる。さらに、このような吸着性能は市販品のＰＢ不織布（比較例１）のものと比較して同等またはそれ以上の結果を有していることがわかる。特に、ＰＢ紙（実施例２）は、１ｇで約３３％もの放射性セシウム１３７を除去していた。一方で、実施例１で得られたＰＢ交換紙は、市販品のＰＢ不織布を上回る放射性セシウム１３７の吸着性能を有しており、より効率的な放射性セシウム吸着材であることがわかる。
【００５３】
さらに上記で得られた濾過水（各５０ｇ）について、ゲルマニウム半導体検出器（ＳＥＩＫＯ  ＥＧ＆Ｇ社製）を用いて、各サンプルにおける放射性セシウム１３４の１０時間の累積放射能も測定した。また、得られたサンプルの累積放射能について、各群（対照水群（比較例２）、ＰＢ紙群（実施例１）、ＰＢ交換紙群（実施例１）、ＰＢ不織布群（比較例１））の測定結果の平均値を算出した。
【００５４】
得られた結果を図２に示す。
【００５５】
図２に示すように、放射性セシウム１３４の吸着能についても、放射性セシウム１３７と同様に、実施例１および２で得られたＰＢ交換紙およびＰＢ紙は優れた吸着性能を有していたことがわかる。さらに、このような吸着性能は市販品のＰＢ不織布（比較例１）のものと比較して同等またはそれ以上の結果であった。特に、ＰＢ紙（実施例２）は、１ｇで約４６％もの放射性セシウム１３７を除去していた。一方で、実施例１で得られたＰＢ交換紙は、市販品のＰＢ不織布を上回る放射性セシウム１３４の吸着性能を有しており、より効率的な放射性セシウム吸着材であることがわかる。
【産業上の利用可能性】
【００５６】
本発明の放射性セシウム吸着材は、放射性セシウムを含有する汚染水を効率よく浄化することができる。このため、例えば、放射性セシウムによる放射性物質で汚染された災害現場や災害地域の浄化作業において有用である。
【図１】
2014176777.tif 000003
【図２】
2014176777.tif 000004